(57)【特許請求の範囲】
【請求項１】
ジエン系ゴム１００質量部に対し、シリカを５０質量％以上含むフィラー３０〜１２０質量部と、沸点が２００℃以上かつ流動点が２０℃以下である下記一般式（１）で表される脂肪酸エステルオイル３〜６０質量部と、を含有することを特徴とするゴム組成物。
【化１】
0005882074.tif 000005
（式中、Ｒ1は、炭素数７〜２１のアルキル基を示し、Ｒ2は、炭素数１〜１８のアルキル基を示す。）
【請求項２】
前記脂肪酸エステルオイルが、ラウリン酸メチル、ミリスチン酸メチル、及びパルミチン酸２エチルヘキシルからなる群から選択された少なくとも１種であることを特徴とする請求項１記載のゴム組成物。
【請求項３】
請求項１記載のゴム組成物を用いた空気入りタイヤ。
【発明の詳細な説明】
【技術分野】
【０００１】
本発明は、ゴム組成物に関し、また、該ゴム組成物を用いた空気入りタイヤに関するものである。
【背景技術】
【０００２】
従来、ゴム組成物の加工性を向上させるための手法として、一般的に市販されている石油由来のプロセスオイルや可塑剤、加工助剤などを添加する方法がある。しかしながら、これらの方法では、低発熱性能の悪化や、ゴムの補強性低下に伴う操縦安定性能や耐摩耗性能の悪化という問題点がある。
【０００３】
下記特許文献１には、未加硫ゴムの粘度を低下させて加工性を改良するために、特定の溶液重合スチレンブタジエンゴムに対して、加工助剤として高分子量脂肪酸エステルを配合することが開示されている。下記特許文献２には、シリカ配合のゴム組成物において、加工助剤として、脂肪酸カルシウム及び／又は脂肪酸カリウムと、脂肪酸アミド及び／又は脂肪酸エステルとの混合物を配合することが開示されている。下記特許文献３には、シリカ配合のゴム組成物において加工助剤として脂肪酸エステルを配合することが開示されている。このようにゴム組成物に脂肪酸エステルを配合することが開示されているが、特許文献１、２では、脂肪酸エステルとして、具体的にはストラクトール社製「ＷＢ２１２」という高融点のものが用いられており、特許文献３では、水添及び未水添のＣ５及びＣ６糖類の脂肪酸エステルが用いられている。
【０００４】
また、ゴム組成物に脂肪酸エステルを配合する技術としては、下記特許文献４に、耐候性を低下させることなく、またホースのカバー材に必要な物性を低下させることなく、外観不良を抑制するために、脂肪酸エステルと特定のワックスとを配合することが開示されているが、脂肪酸エステルとしては融点が４０℃以上である高融点の脂肪酸エステルを用いるものである。下記特許文献５には、氷上摩擦力を改善するために、トール油脂肪酸エステルを熱膨張性マイクロカプセル等とともに配合することが開示されているが、トール油脂肪酸はオレイン酸やリノール酸などの不飽和脂肪酸からなるものであり、特定の飽和脂肪酸エステルを用いることは開示されていない。下記特許文献６には、耐摩耗性を向上させつつ、低転がり抵抗化を実現するために、ジエン系ゴムにポリスチレン−ビニルイソプレントリブロック共重合体とともに脂肪酸エステルを配合することが開示されているが、脂肪酸エステルとして多価アルコールの脂肪酸エステルを用いるものである。
【０００５】
一方、下記特許文献７には、タイヤトレッド用ゴム組成物において、高級脂肪酸エステルとともに界面活性剤を配合することが開示されている。しかしながら、この文献は、アイス路面やウェット路面などの低摩擦係数の路面における制動性及び操作性を向上するために、高級脂肪酸エステルを配合するものであり、特定の高級脂肪酸エステルをシリカと併用することについては開示されていない。
【先行技術文献】
【特許文献】
【０００６】
【特許文献１】特開平０６−２４８１１３号公報
【特許文献２】特開２００５−２０６６７３号公報
【特許文献３】特開平１１−１５８２９３号公報
【特許文献４】特開平１１−１９９７１１号公報
【特許文献５】特開２００８−１５０４１３号公報
【特許文献６】特開２００４−０１０７８１号公報
【特許文献７】特開２００４−０２７０２８号公報
【発明の概要】
【発明が解決しようとする課題】
【０００７】
本発明は、ゴムの補強性を維持しながら、シリカの分散性を改良することができ、低発熱性能を改良することができるゴム組成物、及びそれを用いた空気入りタイヤを提供することを目的とする。
【課題を解決するための手段】
【０００８】
本発明に係るゴム組成物は、ジエン系ゴム１００質量部に対し、シリカを５０質量％以上含むフィラー３０〜１２０質量部と、沸点が２００℃以上かつ流動点が２０℃以下である下記一般式（１）で表される脂肪酸エステルオイル３〜６０質量部と、を含有するものである。
【化１】
0005882074.tif 000002
【０００９】
式中、Ｒ1は、炭素数７〜２１のアルキル基を示し、Ｒ2は、炭素数１〜１８のアルキル基を示す。
【００１０】
また、本発明の好ましい態様に係る空気入りタイヤは、該ゴム組成物を用いてなるものである。
【発明の効果】
【００１１】
本発明によれば、ジエン系ゴムに対してシリカとともに上記特定の脂肪酸エステルオイルを配合したことにより、脂肪酸エステルオイルがゴムの補強性を悪化させることなく、シリカの分散性を向上することができ、低発熱性能を改良することができる。
【発明を実施するための形態】
【００１２】
以下、本発明の実施に関連する事項について詳細に説明する。
【００１３】
本実施形態に係るゴム組成物において、ゴム成分としてのジエン系ゴムとしては特に限定されず、例えば、天然ゴム（ＮＲ）、ポリイソプレンゴム（ＩＲ）、スチレンブタジエンゴム（ＳＢＲ）、ポリブタジエンゴム（ＢＲ）、アクリロニトリル−ブタジエンゴム（ＮＢＲ）、クロロプレンゴム（ＣＲ）、スチレン−イソプレン共重合体ゴム、ブタジエン−イソプレン共重合体などが挙げられる。これらのジエン系ゴムは、いずれか１種単独で用いてもよく、あるいはまた２種以上の組み合わせて用いてもよい。例えば、該ゴム組成物をタイヤトレッドに用いる場合、ジエン系ゴムとしては、スチレンブタジエンゴムの単独、又はスチレンブタジエンゴムとポリブタジエンゴムとのブレンドであることが好ましく、特に限定するものではないが、ブレンドの場合、スチレンブタジエンゴムがジエン系ゴム成分中の割合で５０質量％以上であることが好ましい。
【００１４】
本実施形態に係るゴム組成物には、補強性充填剤としてのフィラーを、ジエン系ゴム１００質量部に対して３０〜１２０質量部配合することができる。該フィラーとしては、シリカを５０質量％以上含むものが用いられる。すなわち、該フィラーは、シリカ単独でもよく、またシリカ５０質量％以上と他のフィラー５０質量％以下とのブレンドでもよい。フィラーがシリカを主成分として含むことにより、脂肪酸エステルオイルによる分散性向上効果が発揮されて、低発熱性能を改良することができる。フィラーの配合量が３０質量部以上であることにより、補強性を確保することができ、また１２０質量部以下であることにより、加工性を確保するとともに低発熱性能の改良効果を維持することができる。フィラーの配合量は、より好ましくは４０〜１００質量部である。
【００１５】
シリカとしては、特に限定されず、例えば、湿式シリカ（含水ケイ酸）、乾式シリカ（無水ケイ酸）等が挙げられるが、中でも湿式シリカが好ましい。シリカのコロイダル特性は特に限定しないが、ＢＥＴ法による窒素吸着比表面積（ＢＥＴ）１５０〜２５０ｍ２／ｇであるものが好ましく用いられ、より好ましくは１８０〜２３０ｍ２／ｇである。なお、シリカのＢＥＴはＩＳＯ  ５７９４に記載のＢＥＴ法に準拠し測定される。シリカの配合量は、上記フィラー中に含まれる割合として５０質量％以上であり、より好ましくは７０質量％以上である。また、シリカは、ジエン系ゴム１００質量部に対して、３０〜１２０質量部配合することができ、より好ましくは３０〜１００質量部であり、更に好ましくは４０〜９０質量部である。
【００１６】
シリカと併用することができる他のフィラーとしては、カーボンブラック、クレー、タルク、マイカなどが挙げられ、その中でもカーボンブラックが好ましい。すなわち、フィラーとしては、シリカ単独、又はシリカとカーボンブラックのブレンドであることが好ましい。カーボンブラックの配合量としては、上記フィラー中に含まれる割合が５０質量％以下、好ましくは３０質量％以下であれば特に限定されないが、ジエン系ゴム１００質量部に対して５〜６０質量部であることが好ましく、より好ましくは５〜４０質量部、更に好ましくは１０〜３０質量部である。
【００１７】
本実施形態に係るゴム組成物には、沸点が２００℃以上かつ流動点が２０℃以下であり、かつ下記一般式（１）で表される脂肪酸エステルオイルが配合される。
【化２】
0005882074.tif 000003
【００１８】
式（１）中、Ｒ１は、炭素数７〜２１の分岐状又は直鎖状のアルキル基であり、その炭素数は９〜１７であることが好ましく、より好ましくは１１〜１５である。好ましくは直鎖状のアルキル基である。この炭素数が大きいほど、沸点は高くなるが、流動点も高くなる傾向にあるので、炭素数が２１よりも大きいものでは、流動点を２０℃以下にするのが困難となる。
【００１９】
式（１）中、Ｒ２は、炭素数１〜１８の分岐状又は直鎖状のアルキル基であり、又は（Ｃ２Ｈ４Ｏ）ｎ（Ｃ３Ｈ６Ｏ）ｍＣＨ３で表されるポリアルキレングリコールメチルエーテル基である。前記アルキル基の炭素数は１〜１０であることが好ましく、より好ましくは１〜８である。具体的には、メチル基、エチル基、ｎ−プロピル基、ｉ−プロピル基、ｎ−ブチル基、ｔ−ブチル基、ｎ−ペンチル基、ｎ−ヘキシル基、ｎ−オクチル基、２−エチルヘキシル基などが挙げられる。
【００２０】
前記ポリアルキレングリコールメチルエーテル基において、ｎはエチレンオキサイド（ＥＯ）の平均付加モル数を表し、ｎ＝１〜２０であり、より好ましくは２〜１０である。また、ｍはプロピレンオキサイド（ＰＯ）の平均付加モル数を表し、ｍ＝０〜２０であり、より好ましくは０〜５である。エチレンオキサイドとプロピレンオキサイドの付加形態はランダムでもブロックでもよく、またブロック付加の場合、エチレンオキサイドとプロピレンオキサイドの付加順序に制限はない。
【００２１】
以上の式（１）で表される脂肪酸エステルオイルは、いずれか１種単独で用いてもよく、２種以上の脂肪酸エステルオイルを含む混合物を用いてもよい。
【００２２】
該脂肪酸エステルオイルとしては、上記式（１）で表されるものの中でも、沸点が２００℃以上であり、かつ流動点が２０℃以下であるものが用いられる。沸点が２００℃未満では、ゴム組成物の混練時の熱により脂肪酸エステルオイルが気化してしまうおそれがある。沸点は２５０℃以上であることがより好ましい。沸点は高いほど好ましく、上限は特に限定されないが、通常は４５０℃以下である。一方、流動点が２０℃以下のものを用いること、すなわち常温で液状のオイルを用いることにより、シリカとなじみやすくなり、シリカ表面のシラノール基（Ｓｉ−ＯＨ）と相互作用して、シリカの分散性を向上することができる。流動点は１５℃以下であることがより好ましい。流動点の下限は特に限定されないが、通常は−８０℃以上である。
【００２３】
ここで、脂肪酸エステルオイルの沸点は、ＪＩＳ  Ｋ００６６に準拠した蒸留試験にて測定されるものであり、該蒸留試験にて初留点および乾点を求め、そのときの乾点を沸点とする。また、流動点は、ＪＩＳ  Ｋ２２６９に準拠した測定方法にて計測される。
【００２４】
上記脂肪酸エステルオイルとして、具体的には、ラウリン酸メチル、ミリスチン酸メチル、パルミチン酸２エチルヘキシル、ラウリン酸ポリエチレングリコールメチルエーテル、ラウリン酸ポリエチレングリコールポリプロピレングリコールメチルエーテル、ステアリン酸ポリエチレングリコールメチルエーテル、ステアリン酸ポリエチレングリコールポリプロピレングリコールメチルエーテルなどが挙げられる。これらはいずれか１種単独で用いてもよく、２種以上組み合わせて用いてもよい。これらの脂肪酸エステルオイルは、ライオン株式会社製のパステルＭ−０１２、Ｍ−０１４、２Ｈ−１６、レオファットＯＣ−０５０３Ｍ、伊藤製油株式会社製リックサイザーＣ−１０１（沸点：２５０℃以上、流動点：−１２℃）等が市販されており、使用可能である。また、脂肪酸とアルコールとの通常のエステル反応により得ることもでき、アルキレンオキサイド付加物については、脂肪酸エステルにエチレンオキサイドやプロピレンオキサイドを付加反応させることにより合成することができ、このようにして合成したものを使用することもできる。なお、これらの脂肪酸エステルオイルの中には、ヤシ油やパーム油などの植物由来のものが多く、このような植物由来の脂肪酸エステルオイルを用いることにより、地球環境にやさしいゴム組成物を提供することができる。
【００２５】
上記脂肪酸エステルオイルの配合量は、ジエン系ゴム１００質量部に対して３〜６０質量部であり、好ましくは５〜６０質量部であり、より好ましくは１０〜５０質量部である。脂肪酸エステルオイルの配合量が３質量部未満ではその添加効果が不十分である。逆に６０質量部を超えると、低発熱性能がかえって損なわれるおそれがある。
【００２６】
本実施形態に係るゴム組成物には、シリカの分散性を更に向上するために、スルフィドシランやメルカプトシランなどのシランカップリング剤を配合することが好ましい。シランカップリング剤の配合量は、特に限定されないが、シリカ配合量に対して２〜２０質量％であることが好ましい。
【００２７】
本実施形態に係るゴム組成物には、上記の各成分の他に、亜鉛華、ステアリン酸、老化防止剤、軟化剤、ワックス、加硫剤、加硫促進剤など、ゴム組成物において一般に使用される各種添加剤を配合することができる。
【００２８】
上記加硫剤としては、硫黄、及び硫黄含有化合物（例えば、塩化硫黄、二塩化硫黄、高分子多硫化物、モルホリンジスルフィド、及びアルキルフェノールジスルフィド等）が挙げられ、これらはいずれか１種単独で又は２種以上組み合わせて用いることができる。加硫剤の配合量は、特に限定するものではないが、上記ゴム成分１００質量部に対して０．１〜１０質量部であることが好ましく、より好ましくは０．５〜５質量部である。
【００２９】
上記加硫促進剤としては、例えば、スルフェンアミド系、チウラム系、チアゾール系、及びグアニジン系などの各種加硫促進剤を用いることができ、いずれか１種単独で又は２種以上組み合わせて用いることができる。加硫促進剤の配合量は、特に限定するものではないが、上記ゴム成分１００質量部に対して０．１〜７質量部であることが好ましく、より好ましくは０．５〜５質量部である。
【００３０】
本実施形態に係るゴム組成物は、通常に用いられるバンバリーミキサーやニーダー、ロール等の混合機を用いて、常法に従い混練し作製することができる。すなわち、第一混合段階で、ジエン系ゴムに対し、上記フィラー及び脂肪酸エステルオイルとともに、加硫剤及び加硫促進剤を除く他の添加剤を添加混合し、次いで、得られた混合物に、最終混合段階で加硫剤及び加硫促進剤を添加混合してゴム組成物を調製することができる。
【００３１】
このようにして得られるゴム組成物の用途は、特に限定されず、トレッドやサイドウォール等のタイヤ、コンベアベルト、防振ゴムなどの各種ゴム組成物に用いることができる。特には、タイヤ、とりわけトレッドゴムに用いることが好適であり、常法に従い、例えば１４０〜２００℃で加硫成形することにより、各種空気入りタイヤのゴム部分（トレッドゴムやサイドウォールゴムなど）を構成することができる。
【実施例】
【００３２】
以下、本発明の実施例を示すが、本発明はこれらの実施例に限定されるものではない。なお、実施例５は参考例である。
【００３３】
バンバリーミキサーを使用し、下記表１に示す配合（質量部）に従い、まず、第一混合段階で、硫黄と加硫促進剤を除く成分を添加混合し（排出温度＝１６０℃）、次いで、得られた混合物に、最終混合段階で硫黄と加硫促進剤を添加混合して（排出温度＝９０℃）、タイヤトレッド用ゴム組成物を調製した。表１中の各成分の詳細は以下の通りである。
【００３４】
・ＳＢＲ：スチレンブタジエンゴム、ランクセス株式会社製「ＶＳＬ５０２５−０ＨＭ」
・ＢＲ：ポリブタジエンゴム、宇部興産株式会社製「ＢＲ１５０Ｂ」
・シリカ：東ソー・シリカ株式会社製「ニップシールＡＱ」（ＢＥＴ＝２０５ｍ２／ｇ）
・カップリング剤：スルフィドシランカップリング剤、エボニック・デグサ社製「Ｓｉ６９」
・カーボンブラック：三菱化学株式会社製「ダイアブラックＮ３４１」
【００３５】
・加工助剤：ストラクトール社製「ＷＢ２１２」（融点：５５℃）
・脂肪酸エステルオイル１：ライオン株式会社製「パステルＭ−０８」（主要成分：Ｃ7Ｈ15ＣＯＯＣＨ3；カプリル酸メチル、沸点：１９０℃、流動点：−３２．５℃）
・脂肪酸エステルオイル２：ライオン株式会社製「パステルＭ−１８０」（主要成分：Ｃ17Ｈ35ＣＯＯＣＨ3；ステアリン酸メチル、沸点：３５０℃以上、流動点：４０℃）
・脂肪酸エステルオイル３：ライオン株式会社製「パステルＭ−０１２」（主要成分：Ｃ11Ｈ23ＣＯＯＣＨ3；ラウリン酸メチル、沸点：２５０℃、流動点：７．５℃）
・脂肪酸エステルオイル４：ライオン株式会社製「パステルＭ−０１４」（主要成分：Ｃ13Ｈ27ＣＯＯＣＨ3；ミリスチン酸メチル、沸点：２５０℃以上、流動点：１９℃）
・脂肪酸エステルオイル５：ライオン株式会社製「パステル２Ｈ−１６」（主要成分：Ｃ15Ｈ31ＣＯＯＣ8Ｈ17；パルミチン酸２エチルヘキシル、沸点：３００℃以上、流動点：−２．５℃）
・脂肪酸エステルオイル６：ライオン株式会社製「レオファットＯＣ−０５０３Ｍ」（主要成分：Ｃ17Ｈ35ＣＯＯ（Ｃ2Ｈ4Ｏ）5（Ｃ3Ｈ6Ｏ）3ＣＨ3；ステアリン酸ポリエチレングリコール（平均付加モル数５）ポリプロピレングリコール（平均付加モル数３）メチルエーテル、沸点：３５０℃以上、流動点：−１２．５℃）
・石油由来オイル：昭和シェル石油株式会社製「エキストラクト４号Ｓ」
【００３６】
・亜鉛華：三井金属鉱業株式会社製「亜鉛華１号」
・老化防止剤：住友化学工業株式会社製「アンチゲン６Ｃ」
・ステアリン酸：花王株式会社製「ルナックＳ−２０」
・ワックス：日本精鑞株式会社製「ＯＺＯＡＣＥ０３５５」
・硫黄：鶴見化学工業株式会社製「５％油入微粉末硫黄」
・加硫促進剤：住友化学工業株式会社製「ソクシノールＣＺ」
【００３７】
各ゴム組成物について、１５０℃で３０分間加硫した所定形状の試験片を用いて、硬度と低発熱性能を測定・評価した。各評価・測定方法は以下の通りである。
【００３８】
・硬度：ＪＩＳ  Ｋ６２５３に準拠したタイプＡデュロメータを用いて、２３℃での硬さを測定し（試験片の厚み＝１３ｍｍ）、比較例１の値を１００とした指数で表示した。指数が大きいほど、硬度が高いことを意味する。
【００３９】
・低発熱性能：東洋精機（株）製の粘弾性試験機を使用し、静歪み１０％、動歪み±１％、周波数１０Ｈｚ、温度６０℃の条件下で損失係数ｔａｎδを測定し、比較例１の値を１００とした指数で表示した。指数が小さいほどｔａｎδが小さく、従って、発熱しにくく、低発熱性能に優れることを意味する。
【００４０】
【表１】
0005882074.tif 000004
【００４１】
結果は、表１に示す通りであり、コントロールである比較例１に対し、石油由来オイルを増量した比較例２では、低発熱性能が悪化するとともに、補強性が損なわれて硬度が低下していた。融点の高い脂肪酸エステルからなる加工助剤を配合した比較例３では、低発熱性能の改良効果は得られず、補強性が低下した。
【００４２】
一方、比較例４では、石油由来オイルに代えて脂肪酸エステルオイルを配合したが、脂肪酸エステルオイルの沸点が低いものであったため、低発熱性能の改良効果が不十分であった。また、比較例５では、用いた脂肪酸エステルオイルの流動点が高かったため、硬度の低下がみられるとともに、低発熱性能の改良効果も小さかった。これは、流動点が高いために、シリカとなじみにくく、シリカの分散性を向上する効果が不十分であったためと考えられる。比較例６では、脂肪酸エステルオイルの配合量が多すぎて、低発熱性能の改良効果が損なわれていた。
【００４３】
これに対し、実施例１〜７であると、石油由来オイルに代えて、特定の沸点及び流動点を持つ脂肪酸エステルオイルを配合したことにより、ゴムの補強性を悪化させることなく、従って硬度を維持しながら、シリカの分散性を向上させることにより、低発熱性能が顕著に改良されていた。詳細には、実施例１は、比較例１に対し、シリカを減量しているが、脂肪酸エステルオイルを用いることで硬度を同等に維持できており、低発熱性能は大幅に改良されていた。実施例２〜５は、比較例１とシリカの配合量は同じであり、石油由来オイルを特定の脂肪酸エステルオイルに置換することにより、硬度は同等以上に維持しながら、低発熱性能が改良されていた。実施例６は、シリカを増量したものであり、その分、実施例２に対しては低発熱性能の改良効果が小さくなっていたが、硬度は上昇しており、そのため、実施例２と同様、補強性と低発熱性能がバランスよく向上していた。実施例７は、フィラーとしてシリカとカーボンブラックを同量用いた例であり、この場合にも、補強性を損なうことなく、低発熱性能は向上していた。